(57)【要約】  成形体表面が起毛し難いカメラモジュール用部品を製造するための、カメラモジュール用液晶性樹脂組成物を提供する。  （Ａ）液晶性樹脂に、（Ｂ１）繊維状充填剤及び（Ｂ２）非繊維状充填剤から選択される少なくとも１種の（Ｂ）無機充填剤、（Ｃ１）オレフィン系共重合体及び（Ｃ２）スチレン系共重合体から選択される少なくとも１種の（Ｃ）共重合体を、（Ａ）成分が６５〜９３質量％、（Ｂ）成分が５〜２０質量％、（Ｃ）成分が２〜１０質量％になるように配合してなり、（Ｂ１）成分は平均繊維径が１．０μｍ以下、且つ平均繊維長が５〜５０μｍであり、（Ｂ２）成分は、平均粒子径が５０μｍ以下の、板状充填剤及び粒状充填剤から選択される少なくとも１種であり、（Ｃ１）成分及び（Ｃ２）成分は、特定の成分から構成される樹脂組成物とする。
2013129338.tif 000002
【特許請求の範囲】
【請求項１】
（Ａ）液晶性樹脂に、
（Ｂ１）繊維状充填剤及び（Ｂ２）非繊維状充填剤から選択される少なくとも１種の（Ｂ）無機充填剤、
（Ｃ１）オレフィン系共重合体及び（Ｃ２）スチレン系共重合体から選択される少なくとも１種の（Ｃ）共重合体を、
（Ａ）成分が６５〜９３質量％、（Ｂ）成分が５〜２０質量％、（Ｃ）成分が２〜１０質量％になるように配合してなり、
前記（Ｂ１）繊維状充填剤は、平均繊維径が１．０μｍ以下、且つ平均繊維長が５〜５０μｍであり、
前記（Ｂ２）非繊維状充填剤は、平均粒子径が５０μｍ以下の、板状充填剤及び粒状充填剤から選択される少なくとも１種であり、
前記（Ｃ１）オレフィン系共重合体は、α−オレフィンとα，β−不飽和酸のグリシジルエステルとから構成され、
前記（Ｃ２）スチレン系共重合体は、スチレン類とα，β−不飽和酸のグリシジルエステルとから構成されるカメラモジュール用液晶性樹脂組成物。
【請求項２】
前記（Ｂ２）非繊維状充填剤の平均粒子径は１０〜２０μｍである請求項１に記載のカメラモジュール用液晶性樹脂組成物。
【請求項３】
さらに（Ｄ）カーボンブラックを、その含有量が１〜５質量％になるように配合してなる請求項１又は２に記載のカメラモジュール用液晶性樹脂組成物。
【発明の詳細な説明】
【技術分野】
【０００１】
本発明は、カメラモジュール用液晶性樹脂組成物に関する。
【背景技術】
【０００２】
液晶性ポリエステル樹脂に代表される液晶性樹脂は、優れた機械的強度、耐熱性、耐薬品性、電気的性質等をバランス良く有し、優れた寸法安定性も有するため高機能エンジニアリングプラスチックとして広く利用されている。最近では、液晶性樹脂は、これらの特長を生かして、精密機器部品に使用されるようになっている。【０００３】
精密機器、特にレンズがあるような光学機器の場合、わずかなゴミ、埃等が機器性能に影響を与える。例えばカメラモジュールのような光学機器に用いられる部品においては、小さなゴミ、油分、埃がレンズに付着すると、カメラモジュールの光学特性が著しく低下する。このような光学特性の低下を防ぐ目的で、通常、カメラモジュールを構成する部品（以下、「カメラモジュール用部品」という場合がある。）は、組み立て前に超音波洗浄され、表面に付着している小さなゴミ、油分、埃等が除去される。【０００４】
上記のように、液晶性樹脂組成物を成形してなる成形体は、高分子の分子配向が表面部分で特に大きいため成形体表面が剥離しやすいので、この成形体を超音波洗浄すると表面が剥離して毛羽立ちという起毛現象が生じ、この毛羽立った起毛部分は小さなゴミが発生する原因となる。【０００５】
したがって、液晶性樹脂組成物をカメラモジュール用部品の原料として用いる場合には、成形体を超音波洗浄しても成形体表面が起毛しないような特殊な液晶性樹脂組成物を用いる。特殊な液晶性樹脂組成物としては、液晶性樹脂と特定のタルクとカーボンブラックとを含むカメラモジュール用液晶性樹脂組成物が開示されている（特許文献１参照）。
【先行技術文献】
【特許文献】
【０００６】
【特許文献１】特開２００９−２４２４５３号公報
【発明の概要】
【発明が解決しようとする課題】
【０００７】
しかし、本発明者らの検討では、特許文献１に記載されるカメラモジュール用液晶性樹脂組成物では成形体表面の起毛抑制が不十分であり、より一層、成形体表面が起毛しにくい成形体を製造するためのカメラモジュール用液晶性樹脂組成物が求められる。【０００８】
本発明は、上記課題を解決するためになされたものであり、その目的は、表面が起毛し難いカメラモジュール用部品を製造するための、カメラモジュール用液晶性樹脂組成物を提供することにある。
【課題を解決するための手段】
【０００９】
本発明者らは、上記課題を解決するために鋭意研究を重ねた。その結果、液晶性樹脂と特定の無機充填剤と特定の共重合体とを、特定の割合で含有するように配合してなるカメラモジュール用液晶性樹脂組成物とすれば、上記課題を解決できることを見出し、本発明を完成するに至った。より具体的には本発明は以下のものを提供する。【００１０】
（１）  （Ａ）液晶性樹脂に、（Ｂ１）繊維状充填剤及び（Ｂ２）非繊維状充填剤から選択される少なくとも１種の（Ｂ）無機充填剤、（Ｃ１）オレフィン系共重合体及び（Ｃ２）スチレン系共重合体から選択される少なくとも１種の（Ｃ）共重合体を、（Ａ）成分が６５〜９３質量％、（Ｂ）成分が５〜２０質量％、（Ｃ）成分が２〜１０質量％になるように配合してなり、前記（Ｂ１）繊維状充填剤は、平均繊維径が１．０μｍ以下、且つ平均繊維長が５〜５０μｍであり、前記（Ｂ２）非繊維状充填剤は、平均粒子径が５０μｍ以下の、板状充填剤及び粒状充填剤から選択される少なくとも１種であり、前記（Ｃ１）オレフィン系共重合体は、α−オレフィンとα，β−不飽和酸のグリシジルエステルとから構成され、前記（Ｃ２）スチレン系共重合体は、スチレン類とα，β−不飽和酸のグリシジルエステルとから構成されるカメラモジュール用液晶性樹脂組成物。【００１１】
（２）  前記（Ｂ２）非繊維状充填剤の平均粒子径は１０〜２０μｍである（１）に記載のカメラモジュール用液晶性樹脂組成物。【００１２】
（３）  さらに（Ｄ）カーボンブラックを、その含有量が１〜５質量％になるように配合してなる（１）又は（２）に記載のカメラモジュール用液晶性樹脂組成物。
【発明の効果】
【００１３】
本発明のカメラモジュール用液晶性樹脂組成物を原料として、カメラモジュール用部品を製造すれば、表面が起毛し難いカメラモジュール用部品が得られる。
【図面の簡単な説明】
【００１４】
【図１】一般的なカメラモジュールを模式的に示す断面図である。
【発明を実施するための形態】
【００１５】
以下、本発明の実施形態について説明する。なお、本発明は以下の実施形態に限定されない。
【００１６】
＜カメラモジュール用液晶性樹脂組成物＞
本発明のカメラモジュール用液晶性樹脂組成物は、（Ａ）液晶性樹脂、（Ｂ）無機充填剤、（Ｃ）共重合体が必須成分として配合される。
【００１７】
［（Ａ）液晶性樹脂］
本発明で使用する（Ａ）液晶性樹脂とは、光学異方性溶融相を形成し得る性質を有する溶融加工性ポリマーを指す。異方性溶融相の性質は、直交偏光子を利用した慣用の偏光検査法により確認することが出来る。より具体的には、異方性溶融相の確認は、Ｌｅｉｔｚ偏光顕微鏡を使用し、Ｌｅｉｔｚホットステージに載せた溶融試料を窒素雰囲気下で４０倍の倍率で観察することにより実施できる。本発明に適用できる液晶性ポリマーは直交偏光子の間で検査したときに、たとえ溶融静止状態であっても偏光は通常透過し、光学的に異方性を示す。
【００１８】
上記のような（Ａ）液晶性樹脂の種類としては特に限定されないが、芳香族ポリエステル又は芳香族ポリエステルアミドであることが好ましい。また、芳香族ポリエステル又は芳香族ポリエステルアミドを同一分子鎖中に部分的に含むポリエステルもその範囲にある。これらは６０℃でペンタフルオロフェノールに濃度０．１重量％で溶解したときに、好ましくは少なくとも約２．０ｄｌ／ｇ、さらに好ましくは２．０〜１０．０ｄｌ／ｇの対数粘度（Ｉ．Ｖ．）を有するものが好ましく使用される。
【００１９】
本発明に適用できる（Ａ）液晶性樹脂としての芳香族ポリエステル又は芳香族ポリエステルアミドとして特に好ましくは、芳香族ヒドロキシカルボン酸、芳香族ヒドロキシアミン、芳香族ジアミンの群から選ばれた少なくとも１種以上の化合物を構成成分として有する芳香族ポリエステル、芳香族ポリエステルアミドである。
【００２０】
より具体的には、
（１）主として芳香族ヒドロキシカルボン酸及びその誘導体の１種又は２種以上からなるポリエステル；
（２）主として（ａ）芳香族ヒドロキシカルボン酸及びその誘導体の１種又は２種以上と、（ｂ）芳香族ジカルボン酸、脂環族ジカルボン酸及びその誘導体の１種又は２種以上と、（ｃ）芳香族ジオール、脂環族ジオール、脂肪族ジオール及びその誘導体の少なくとも１種又は２種以上、とからなるポリエステル；
（３）主として（ａ）芳香族ヒドロキシカルボン酸及びその誘導体の１種又は２種以上と、（ｂ）芳香族ヒドロキシアミン、芳香族ジアミン及びその誘導体の１種又は２種以上と、（ｃ）芳香族ジカルボン酸、脂環族ジカルボン酸及びその誘導体の１種又は２種以上、とからなるポリエステルアミド；
（４）主として（ａ）芳香族ヒドロキシカルボン酸及びその誘導体の１種又は２種以上と、（ｂ）芳香族ヒドロキシアミン、芳香族ジアミン及びその誘導体の１種又は２種以上と、（ｃ）芳香族ジカルボン酸、脂環族ジカルボン酸及びその誘導体の１種又は２種以上と、（ｄ）芳香族ジオール、脂環族ジオール、脂肪族ジオール及びその誘導体の少なくとも１種又は２種以上、とからなるポリエステルアミド等が挙げられる。さらに上記の構成成分に必要に応じ分子量調整剤を併用してもよい。
【００２１】
本発明に適用できる（Ａ）液晶性樹脂を構成する具体的化合物の好ましい例としては、ｐ−ヒドロキシ安息香酸、６−ヒドロキシ−２−ナフトエ酸等の芳香族ヒドロキシカルボン酸、２，６−ジヒドロキシナフタレン、１，４−ジヒドロキシナフタレン、４，４’−ジヒドロキシビフェニル、ハイドロキノン、レゾルシン、下記一般式（Ｉ）及び下記一般式（ＩＩ）で表される化合物等の芳香族ジオール；テレフタル酸、イソフタル酸、４，４’−ジフェニルジカルボン酸、２，６−ナフタレンジカルボン酸及び下記一般式（ＩＩＩ）で表される化合物等の芳香族ジカルボン酸；ｐ−アミノフェノール、ｐ−フェニ
レンジアミン等の芳香族アミン類が挙げられる。
【化１】
2013129338.tif 000003
（Ｘ：アルキレン（Ｃ１〜Ｃ４）、アルキリデン、−Ｏ−、−ＳＯ−、−ＳＯ２−、−Ｓ−、−ＣＯ−より選ばれる基である）
【化２】
2013129338.tif 000004
【化３】
2013129338.tif 000005
（Ｙ：−（ＣＨ２）ｎ−（ｎ＝１〜４）、−Ｏ（ＣＨ２）ｎＯ−（ｎ＝１〜４）より選ばれる基である。）
【００２２】
本発明に用いられる（Ａ）液晶性樹脂の調製は、上記のモノマー化合物（又はモノマーの混合物）から直接重合法やエステル交換法を用いて公知の方法で行うことができるが、通常は溶融重合法やスラリー重合法等が用いられる。エステル形成能を有する上記化合物類はそのままの形で重合に用いても良く、又、重合の前段階で前駆体から該エステル形成能を有する誘導体に変性されたものでもよい。これらの重合に際しては種々の触媒の使用が可能であり、代表的なものとしては、ジアルキル錫酸化物、ジアリール錫酸化物、２酸化チタン、アルコキシチタンけい酸塩類、チタンアルコラート類、カルボン酸のアルカリ及びアルカリ土類金属塩類、ＢＦ３の如きルイス酸塩等があげられる。触媒の使用量は一般にはモノマーの全重量に対して約０．００１〜１質量％、特に約０．０１〜０．２質量％が好ましい。これらの重合方法により製造されたポリマーはさらに必要があれば、減圧又は不活性ガス中で加熱する固相重合により分子量の増加を図ることができる。
【００２３】
上記のような方法で得られた（Ａ）液晶性樹脂の溶融粘度は特に限定されない。一般には成形温度での溶融粘度が剪断速度１０００ｓｅｃ−１で１０ＭＰａ以上６００ＭＰａ以下のものが使用可能である。しかし、それ自体あまり高粘度のものは流動性が非常に悪化するため好ましくない。なお、上記（Ａ）液晶性樹脂は２種以上の液晶性樹脂の混合物であっても良い。
【００２４】
本発明のカメラモジュール用液晶性樹脂組成物中の（Ａ）液晶性樹脂の含有量は、６５〜９３質量％である。（Ａ）成分の含有量が６５質量％以上であれば流動性、成形体表面の起毛抑制という理由で好ましく、（Ａ）成分の含有量が９３質量％以下であれば耐熱性という理由で好ましい。また、（Ａ）成分の好ましい含有量は、８０〜９３質量％である。
【００２５】
［（Ｂ）無機充填剤］
（Ｂ）無機充填剤は、（Ｂ１）平均繊維径１．０μｍ以下且つ平均繊維長が５〜５０μｍの繊維状充填剤、及び（Ｂ２）平均粒子径５０μｍ以下の非繊維状充填剤から選択される少なくとも１種である。
【００２６】
（Ｂ１）繊維状充填剤の平均繊維径は１．０μｍ以下であり、好ましい平均繊維径は０．３〜０．６μｍである。上記平均繊維径が１．０μｍ以下であることは成形体表面の起毛抑制の点で必要である。なお、平均繊維径は実体顕微鏡画像をＣＣＤカメラからＰＣに取り込み、画像測定機によって画像処理手法により測定された値を採用する。
【００２７】
また、（Ｂ１）繊維状充填剤の平均繊維長は５〜５０μｍであり、好ましい平均繊維長は５〜３０μｍであり、より好ましい平均繊維長は７〜３０μｍである。上記平均繊維長が５μｍ以上であることはカメラモジュールとして必要な機械強度、荷重たわみ温度を保持する点で必要であり、５０μｍ以下であることは成形体表面の起毛抑制の点で必要である。なお、平均繊維径は実体顕微鏡画像をＣＣＤカメラからＰＣに取り込み、画像測定機によって画像処理手法により測定された値を採用する。
【００２８】
以上の形状を満足する繊維状充填剤であれば、何れの繊維を用いることができるが、（Ｂ１）繊維状充填剤としては、例えば、ガラス繊維、カーボン繊維、アスベスト繊維、シリカ繊維、シリカ・アルミナ繊維、ジルコニア繊維、窒化硼素繊維、窒化硅素繊維、硼素繊維、チタン酸カリウム繊維、さらにステンレス、アルミニウム、チタン、銅、真鍮等の金属の繊維状物等の無機質繊維状物質があげられる。（Ｂ１）成分として２種以上の繊維状充填剤を用いてもよい。本発明においては（Ｂ１）成分として、チタン酸カリウム繊維を使用することが好ましい。
【００２９】
（Ｂ２）非繊維状充填剤は、平均粒子径が５０μｍ以下の板状充填剤及び粒状充填剤から選択される少なくとも１種である。上記平均粒子径が５０μｍ以下であることは成形体表面の起毛抑制の点で必要である。好ましい上記平均粒子径は１０〜２０μｍである。なお、平均粒子径はレーザ回折／散乱式粒度分布測定という方法で測定した値を採用する。
【００３０】
以上の形状を満足する非繊維状充填剤であれば、何れの充填剤を用いることができるが、板状充填剤としては、タルク、マイカ、ガラスフレーク、各種の金属箔等が挙げられる。また、粒状充填剤としては、シリカ、石英粉末、ガラスビーズ、ガラス粉、硅酸カルシウム、硅酸アルミニウム、カオリン、クレー、珪藻土、ウォラストナイトの如き硅酸塩、酸化鉄、酸化チタン、酸化亜鉛、アルミナの如き金属の酸化物、炭酸カルシウム、炭酸マグネシウムの如き金属の炭酸塩、硫酸カルシウム、硫酸バリウムの如き金属の硫酸塩、その他炭化硅素、窒化硅素、窒化硼素、各種金属粉末等が挙げられる。（Ｂ２）成分として２種以上を用いてもよい。本発明においては（Ｂ２）成分として、板状充填剤のタルク、マイカ、粒状充填剤のシリカを使用することが好ましく、板状充填剤のタルク、マイカを使用することがより好ましい。
【００３１】
（Ｂ）成分の含有量（上記（Ｂ１）成分の含有量と、上記（Ｂ２）成分の含有量との合計）は、本発明のカメラモジュール用液晶性組成物中に５〜２０質量％である。（Ｂ）成分の含有量が５質量％以上であることは、カメラモジュールとして必要な機械強度、荷重たわみ温度の確保の点で必要であり、２０質量％以下であることは、成形体表面の起毛抑制の点で必要である。より好ましい上記含有量は５〜１５質量％である。
【００３２】
［（Ｃ）共重合体］
（Ｃ）共重合体は、（Ｃ１）オレフィン系共重合体及び（Ｃ２）スチレン系共重合体から選択される少なくとも１種である。（Ｃ）成分をカメラモジュール用液晶性樹脂組成物に配合させることが、当該組成物を成形してなる成形体を超音波洗浄したときの、成形体表面の起毛を抑えることに寄与する。
起毛を抑える理由については明確になっておるわけではないが、ある一定量配合させることにより、成形体表面状態を変化させ、その変化が起毛を抑えることに寄与していると考えている。
【００３３】
（Ｃ１）オレフィン系共重合体は、α−オレフィンとα，β−不飽和酸のグリシジルエステルとから構成される。
【００３４】
α−オレフィンは特に限定されず、例えば、エチレン、プロピレン、ブテン等が挙げられるが、中でもエチレンが好ましく用いられる。α，β−不飽和酸のグリシジルエステルは下記一般式（ＩＶ）で示されるものである。α，β−不飽和酸のグリシジルエステルユニットは、例えばアクリル酸グリシジルエステル、メタクリル酸グリシジルエステル、エタクリル酸グリシジルエステル、イタコン酸グリシジルエステル等であるが、特にメタクリル酸グリシジルエステルが好ましい。
【化４】
2013129338.tif 000006
【００３５】
（Ｃ１）オレフィン系共重合体中の、α−オレフィンの含有量は８７〜９８質量％、α，β−不飽和酸のグリシジルエステルの含有量は１３〜２質量％であることが好ましい。
【００３６】
本発明で用いる（Ｃ１）オレフィン系共重合体は、本発明を損なわない範囲で上記２成分以外に第３成分としてアクリロニトリル、アクリル酸エステル、メタクリル酸エステル、α−メチルスチレン、無水マレイン酸等のオレフィン系不飽和エステルの１種又は２種以上を、上記２成分１００質量部に対し０〜４８質量部含有してもよい。
【００３７】
本発明の（Ｃ１）成分であるオレフィン系共重合体は、各成分のモノマー、ラジカル重合触媒を用いて通常のラジカル重合法により容易に調製することができる。より具体的には、通常、α−オレフィンとα，β−不飽和酸のグリシジルエステルをラジカル発生剤の存在下、５００〜４０００気圧、１００〜３００℃で適当な溶媒や連鎖移動剤の存在下又は不存在下に共重合させる方法により製造できる。また、α−オレフィンとα，β−不飽和酸のグリシジルエステル及びラジカル発生剤を混合し、押出機の中で溶融グラフト共重合させる方法によっても製造できる。
【００３８】
（Ｃ２）のスチレン系共重合体は、スチレン類とα，β−不飽和酸のグリシジルエステルとから構成される。α，β−不飽和酸のグリシジルエステルについては、（Ｃ１）成分で説明したものと同様であるため説明を省略する。
【００３９】
スチレン類としては、スチレン、α−メチルスチレン、ブロム化スチレン、ジビニルベンゼン等が挙げられるが、スチレンが好ましく用いられる。
【００４０】
本発明で用いる（Ｃ２）スチレン系共重合体は、上記２成分以外に第３成分として他のビニルモノマーを１種以上使用して共重合した多元共重合体であってもよい。第３成分として好適なものは、アクリロニトリル、アクリル酸エステル、メタクリル酸エステル、無水マレイン酸等のオレフィン系不飽和エステルの１種又は２種以上である。これらに由来する繰り返し単位を（Ｃ２）スチレン系共重合体中に４０質量％以下導入した共重合体が（Ｃ２）成分として好ましい。
【００４１】
（Ｃ２）スチレン系共重合体中のα，β−不飽和酸のグリシジルエステル含有量は２〜２０質量％であり、スチレン類８０〜９８重量％であることが好ましい。
【００４２】
（Ｃ２）スチレン系共重合体は、各成分のモノマー、ラジカル重合触媒を用いて通常のラジカル重合法により調製することができる。より具体的には、通常、スチレン類とα，β−不飽和酸のグリシジルエステルをラジカル発生剤の存在下、５００〜４０００気圧、１００〜３００℃で適当な溶媒や連鎖移動剤の存在下又は不存在下に共重合させる方法により製造できる。また、スチレン類とα，β−不飽和酸のグリシジルエステル及びラジカル発生剤を混合し、押出機の中で溶融グラフト共重合させる方法によっても製造できる。
【００４３】
なお、（Ｃ）共重合体としては、（Ｃ１）オレフィン系共重合体が耐熱性の点で好ましいが、（Ｃ１）成分と（Ｃ２）成分との割合は、適宜、要求される特性に沿って選択することができる。
【００４４】
（Ｃ）共重合体の含有量（（Ｃ１）成分と（Ｃ２）成分との合計量）は、本発明のカメラモジュール用樹脂組成物中に２〜１０質量％である。（Ｃ）成分の含有量が２質量％以上であることは、成形体表面の起毛抑制の点で必要であり、１０質量％以下であることは流動性を損なわず、良好な成形体を得るという理由で必要である。より好ましい上記含有量は２〜７質量％である。
【００４５】
［（Ｄ）カーボンブラック］
本発明に用いる（Ｄ）カーボンブラックは、樹脂着色に用いられる一般的に入手可能な特に限定されるものではないが、通常は一次粒子が凝集して出来上がる塊状物が含まれており５０μｍ以上の大きさの塊状物が著しく多く含まれると本発明の樹脂組成物を成形してなる成形体の表面にブツ（カーボンブラックが凝集した細かいブツブツ状突起物（細かい凹凸））が多く発生する場合があり好ましくない。上記塊状物粒子径は５０μｍ以上の粒子が２０ｐｐｍ以下であることは成形体表面の起毛抑制の点で必要である。好ましい含有率は５ｐｐｍ以下である。
【００４６】
（Ｄ）カーボンブラックの配合量としては、カメラモジュール用液晶性樹脂組成物中に１〜５質量％の範囲が好ましい。カーボンブラックの配合量が１質量部未満であると、得られる樹脂組成物の漆黒性が低下し、遮光性に不安が出てくることになり、５質量部を超えると不経済であり、またブツ発生の可能性が高くなる。
【００４７】
［その他の成分］
本発明のカメラモジュール用液晶性樹脂組成物には、本発明の効果を害さない範囲で、その他の重合体、一般に合成樹脂に添加される公知の物質、すなわち酸化防止剤や紫外線吸収剤等の安定剤、帯電防止剤、難燃剤、染料や顔料等の着色剤、潤滑剤、離型剤、及び結晶化促進剤、結晶核剤等も要求性能に応じ適宜添加することができる。
【００４８】
［カメラモジュール用液晶性樹脂組成物の調製］
本発明のカメラモジュール用樹脂組成物の調製は特に限定されない。例えば、上記（Ａ）、（Ｂ）、（Ｃ）成分を添加配合して、これらを１軸又は２軸押出機を用いて溶融混練処理することで、カメラモジュール用液晶性樹脂組成物の調製が行われる。
【００４９】
［カメラモジュール用液晶性樹脂組成物］
本発明のカメラモジュール用液晶性樹脂組成物中の（Ｂ）成分の形状と、配合される前の（Ｂ）成分の形状とは異なる。上述の（Ｂ）成分の形状は配合される前の形状である。配合される前の形状が上述の通りであれば、表面が起毛し難いカメラモジュール用部品が得られる。
【００５０】
上記のようにして得られた本発明のカメラモジュール用液晶性樹脂組成物は、溶融粘度が５０Ｐａ・ｓｅｃ以下であることが好ましい。流動性が高く、成形性に優れる点も本発明のカメラモジュール用液晶性樹脂組成物の特徴の一つである。ここで、溶融粘度は、シリンダー温度３５０℃、せん断速度１０００ｓｅｃ−１の条件で、ＩＳＯ  １１４４３に準拠した測定方法で得られた値を採用する。
【００５１】
本発明のカメラモジュール用液晶性樹脂組成物は、荷重たわみ温度が２００℃以上であることが好ましい。耐熱性に優れる点も本発明のカメラモジュール用液晶性樹脂組成物の特徴の一つである。なお、荷重たわみ温度はＩＳＯ  ７５−１，２に準拠した方法で測定された値を採用する。
【００５２】
＜カメラモジュール用部品＞
上記カメラモジュール用液晶性樹脂組成物を用いて、カメラモジュール用部品を製造する。本発明の樹脂組成物を原料として用いれば、カメラモジュール用部品の表面が起毛しにくくなる。カメラモジュール用部品は、超音波洗浄されるため、超音波洗浄されても表面が起毛しにくいことが求められる。本発明の樹脂組成物を用いれば、カメラモジュール用部品の超音波洗浄をより強い条件で行っても、ゴミ等の原因となる脱落物が生じないか、ほとんど生じない。したがって、カメラモジュール用部品が完成品に組み込まれた後に、このカメラモジュール用部品の表面が起毛することにより生じるゴミで、完成品の品質に影響を与えることはほとんど無い。
【００５３】
本発明のカメラモジュール用液晶性樹脂組成物を成形してなるカメラモジュール用部品について説明する。一般的なカメラモジュールの断面を図１に模式的に示した。図１に示す通り、カメラモジュール１は、基板１０と、光学素子１１と、リード配線１２と、ホルダー１３と、バレル１４と、レンズ１５と、ＩＲフィルター１６とを備える。
【００５４】
光学素子１１は基板１０上に配置されており、光学素子１１と基板１０との間はリード配線１２で電気的に接続されている。
【００５５】
ホルダー１３は、基板１０上に配置されており、光学素子１１を覆う。ホルダー１３は頂部に開口が形成されており、この開口壁面には螺旋状の溝部が形成されている。
【００５６】
バレル１４は円筒状であり、円筒状の内部にレンズ１５が略水平になるように保持されている。また、円筒の一端の側壁には螺旋状の凸部が形成されており、この螺旋状の凸部と、ホルダー１３の開口壁面に形成された螺旋状の溝部とが螺合することで、バレル１４はホルダー１３と連結する。また、円筒状のバレル１４の一端を閉じるように、ＩＲフィルター１６が、バレル１４の一端に配置される。図１に示すように、ＩＲフィルター１６とレンズ１５は略平行に並ぶ。
【００５７】
図１に示すようなカメラモジュール１においては、バレル１４が回転することによって、レンズ１５と光学素子１１との間の距離が変化する。この距離を調整することでカメラのフォーカス調整を行うことができる。
【００５８】
上記のようなカメラモジュール１において、カメラモジュール用部品であるホルダー１３やバレル１４を、本発明のカメラモジュール用液晶性樹脂組成物を原料として製造することができる。一般的な液晶性樹脂組成物はこれらの部品を製造するための原料として適さない。一般的な液晶性樹脂組成物を原料としてホルダー１３やバレル１４を製造すると以下の問題を生じる。
【００５９】
一般的な液晶性樹脂組成物を成形してなる成形体は、高分子の分子配向が表面部分で特に大きいため成形体表面が起毛しやすく、この起毛は小さなゴミが発生する原因となる。この小さなゴミがレンズ１５等に付着するとカメラモジュールの性能が低下する。
【００６０】
ホルダー１３、バレル１４等のカメラモジュール用部品は、表面の埃や小さなゴミを除去する目的で、カメラモジュール１に組み込まれる前に超音波洗浄される。しかし、一般的な液晶性樹脂組成物を成形してなる成形体の表面は起毛しやすいため、超音波洗浄すると表面が毛羽立つ。このような問題が生じることから、通常、液晶性樹脂組成物を成形してなる成形体を超音波洗浄することはできない。
【００６１】
上記のフォーカス調整は、ホルダー１３の開口壁面に形成された螺旋状の溝部を、バレル１４の端部の側壁に形成された螺旋状の凸部が移動することで行われる。このとき、上記螺旋状の溝部と上記螺旋状の凸部とは接触面で擦れ合う。一般的な液晶性樹脂組成物を成形してなる成形体は、上記の通り、表面が起毛しやすいため、表面が剥離して剥離物が生じる可能性がある。この剥離物は小さなゴミとなりレンズ１５等に付着してカメラモジュールの性能を低下させる可能性が高い。
【００６２】
以上の通り、通常、液晶性樹脂組成物をホルダー１３やバレル１４の原料として用いることはできないが、本発明のカメラモジュール用液晶性樹脂組成物は、成形体としたときに、この成形体を超音波洗浄しても起毛の問題がほとんど生じないほど成形体の表面状態が改良されているため、ホルダー１３やバレル１４の原料として好ましく用いることができる。
【実施例】
【００６３】
以下に実施例を挙げて、本発明をさらに詳しく説明するが、本発明はこれら実施例のみに限定されるものではない。【００６４】
＜材料＞
液晶性樹脂（液晶性ポリエステルアミド樹脂）：ベクトラ（登録商標）Ｅ９５０ｉ（ポリプラスチックス（株）製）
繊維状充填剤１：大塚化学（株）製  ティスモＮ−１０２（チタン酸カリウム繊維、平均繊維径０．３〜０．６μｍ、平均繊維長１０〜２０μｍ）
繊維状充填剤２：日東紡績（株）製  ＰＦ７０Ｅ−００１（ミルドガラスファイバー、繊維径１０μｍ、重量平均長さ７０μｍ）
非繊維状充填剤１：松村産業（株）製  クラウンタルクＰＰ（タルク、平均粒子径１２．８μｍ、平均アスペクト比６）
非繊維状充填剤２：（株）山口雲母工業製ＡＢ−２５Ｓ（マイカ、平均粒子径２４μｍ）
非繊維状充填剤３：（株）山口雲母工業製Ａ−４１Ｓ（マイカ、平均粒子径４７μｍ）
オレフィン系共重合体：住友化学（株）製  ボンドファースト２Ｃ（エチレン−グリシジルメタクリレート共重合体（グリシジルメタクリレートを６重量％含有））
カーボンブラック：キャボットジャパン（株）製  ＶＵＬＣＡＮ  ＸＣ３０５（カーボンブラック、平均粒子径２０ｎｍ、粒子径５０μｍ以上の割合が２０ｐｐｍ以下、粒状）【００６５】
＜カメラモジュール用液晶性樹脂組成物の製造＞
上記成分を、表１に示す割合で二軸押出機（（株）日本製鋼所製ＴＥＸ３０α型）を用いて、シリンダー温度３５０℃にて溶融混練し、カメラモジュール用液晶性樹脂組成物ペレットを得た。【００６６】
＜溶融粘度＞
実施例及び比較例のカメラモジュール用液晶性樹脂組成物の溶融粘度を、上記ペレットを用いて測定した。具体的には、キャピラリー式レオメーター（東洋精機製キャピログラフ１Ｄ：ピストン径１０ｍｍ）により、シリンダー温度３５０℃、せん断速度１０００ｓｅｃ−１の条件での見かけの溶融粘度をＩＳＯ  １１４４３に準拠して測定した。測定には、内径１ｍｍ、長さ２０ｍｍのオリフィスを用いた。なお、測定結果は表１に示した。【００６７】
＜棒流動性試験＞
実施例及び比較例のカメラモジュール用液晶性樹脂組成物の流動性を、上記ペレットを用いて評価した。具体的には上記ペレットを、成形機（住友重機械工業社製  「ＳＥ３０ＤＵＺ」）を用いて、以下の成形条件で厚さ０．３ｍｍの試験片に成形した。得られる成形体の長さを測ることにより流動性を評価した。なお、評価結果を表１に示した。
〔成形条件〕
シリンダー温度：３５０℃
金型温度：８０℃
射出圧力：１００ＭＰａ
射出速度：２００ｍｍ／ｓｅｃ【００６８】
＜成形体表面の起毛状態（表面起毛抑制効果）の評価＞
実施例及び比較例のペレットを、成形機（住友重機械工業社製  「ＳＥ３０ＤＵＺ」）を用いて、以下の成形条件で成形し、１２．５ｍｍ×１２０ｍｍ×０．８ｍｍの成形体を得た。この成形体を半分に切断したものを試験片として使用した。
〔成形条件〕
シリンダー温度：  ３５０℃
金型温度：  ９０℃
射出速度：  ８０ｍｍ／ｓｅｃ
〔評価〕
半分に切断した成形体を３分間、室温の水中で超音波洗浄機（出力３００Ｗ、周波数４５ｋＨｚ）にかけた。その後、超音波洗浄機にかける前後の成形体を比較して、成形体表面の毛羽立った部分の面積（起毛面積）を画像測定器（（株）ニレコ製ＬＵＺＥＸＦＳ）にて評価した。なお、評価面積は７５０ｍｍ２（１２．５ｍｍ×６０ｍｍ）である。評価結果を表１に示した。
起毛面積が少ないほど、起毛抑制効果が高い評価となる。【００６９】
＜荷重たわみ温度＞
実施例及び比較例のペレットを、成形機（住友重機械工業社製  「ＳＥ１００ＤＵ」）を用いて、以下の成形条件で測定用試験片（４ｍｍ×１０ｍｍ×８０ｍｍ）に成形した。その後、ＩＳＯ  ７５−１，２に準拠した方法で荷重たわみ温度を測定した。測定結果は表１に示した。
〔成形条件〕
シリンダー温度：  ３５０℃
金型温度：  ８０℃
背圧：  ２．０ＭＰａ
射出速度：  ３３ｍｍ／ｓｅｃ【００７０】
＜シャルピー衝撃試験＞
実施例及び比較例のペレットを、成形機（住友重機械工業社製  「ＳＥ１００ＤＵ」）を用いて、以下の成形条件で測定用試験片（４ｍｍ×１０ｍｍ×８０ｍｍ）に成形した。その後、ＩＳＯ  １７９−１に準拠した方法でシャルピー衝撃値を測定した。結果を表１に示す。
〔成形条件〕
シリンダー温度：  ３５０℃
金型温度：  ８０℃
背圧：  ２．０ＭＰａ
射出速度：  ３３ｍｍ／ｓｅｃ【００７１】
【表１】
2013129338.tif 000007
【００７２】
表１に記載の結果から明らかなように、実施例のペレットを用いて製造した成形体は、超音波洗浄しても表面が毛羽立たないことが確認された。この結果から、実施例のペレットを成形してなる成形体は、比較例等の通常の液晶性樹脂組成物ペレットを成形してなる成形体とは表面状態が大きく異なるといえる。【００７３】
また、実施例のペレットを用いて製造した成形体は、耐熱性に優れ、流動性に優れ、耐衝撃性に優れることが確認された。
【符号の説明】
【００７４】
１      カメラモジュール
１０    基板
１１    光学素子
１２    リード配線
１３    ホルダー
１４    バレル
１５    レンズ
１６    ＩＲフィルター
【図１】
2013129338.tif 000008
【手続補正書】
【提出日】平成26年9月19日(2014.9.19)
【手続補正１】
【補正対象書類名】特許請求の範囲
【補正対象項目名】全文
【補正方法】変更
【補正の内容】
【特許請求の範囲】
【請求項１】
（Ａ）液晶性樹脂に、
（Ｂ１）繊維状充填剤及び（Ｂ２）非繊維状充填剤から選択される少なくとも１種の（Ｂ）無機充填剤、
（Ｃ１）オレフィン系共重合体及び（Ｃ２）スチレン系共重合体から選択される少なくとも１種の（Ｃ）共重合体を、
（Ａ）成分が６５〜９３質量％、（Ｂ）成分が５〜２０質量％、（Ｃ）成分が２〜１０質量％になるように配合してなり、
前記（Ｂ１）繊維状充填剤は、平均繊維径が１．０μｍ以下、且つ平均繊維長が５〜５０μｍであり、
前記（Ｂ２）非繊維状充填剤は、平均粒子径が５０μｍ以下の、板状充填剤及び粒状充填剤から選択される少なくとも１種であり、
前記（Ｃ１）オレフィン系共重合体は、α−オレフィンとα，β−不飽和酸のグリシジルエステルとから構成され、
前記（Ｃ２）スチレン系共重合体は、スチレン、α−メチルスチレン、ブロム化スチレン、及びジビニルベンゼンからなる群から選択されるスチレン類とα，β−不飽和酸のグリシジルエステルとから構成されるカメラモジュール用液晶性樹脂組成物。
【請求項２】
前記（Ｂ２）非繊維状充填剤の平均粒子径は１０〜２０μｍである請求項１に記載のカメラモジュール用液晶性樹脂組成物。
【請求項３】
さらに（Ｄ）カーボンブラックを、その含有量が１〜５質量％になるように配合してなる請求項１又は２に記載のカメラモジュール用液晶性樹脂組成物。
【国際調査報告】
2013129338.tif 000009
2013129338.tif 000010
2013129338.tif 000011
2013129338.tif 000012